КАТАЛИЗАТОР, ПРЕДОТВРАЩАЮЩИЙ ПРОСКОК АММИАКА, С НИЗКИМ ОБРАЗОВАНИЕМ H2O

1. Катализатор, содержащий комбинацию платины на носителе с низким накоплением аммиака и первого катализатора селективного каталитического восстановления (SCR).
2. Катализатор по п. 1, где комбинация является смесью платины на носителе с низким накоплением аммиака с первым катализатором селективного каталитического восстановления (SCR).
3. Катализатор по п. 1, где комбинация является двойным слоем, имеющим верхний слой, содержащий первый катализатор селективного каталитического восстановления (SCR), и нижний слой, содержащий платину на носителе с низким накоплением аммиака, где нижний слой расположен на основе или на третьем катализаторе селективного каталитического восстановления (SCR), расположенном между нижним слоем и основой.
4. Катализатор по п. 1, где носитель с низким накоплением аммиака является кремнийсодержащим носителем.
5. Катализатор по п. 4, где кремнийсодержащий носитель содержит кремнезем или цеолит с отношением кремнезема к оксиду алюминия ≥100, предпочтительно ≥500.
6. Катализатор по п. 4, в котором кремнийсодержащий носитель содержит BEA, CDO, CON, FAU, MEL, MFI или MWW.
7. Катализатор по п. 2, где отношение количества первого катализатора селективного каталитического восстановления (SCR) к количеству платины на носителе с низким накоплением аммиака находится в интервале от 0:1 до 300:1, предпочтительно в интервале от 3:1 до 300:1, включительно, в расчете на массу этих компонентов.
8. Катализатор по п. 2, где смесь платины на носителе с низким накоплением аммиака с первым катализатором селективного каталитического восстановления (SCR) дополнительно содержит по меньшей мере один элемент из палладия (Pd), золота (Au), серебра (Ag), рутения (Ru) или родия (Rh).
9. Катализатор по п. 3, где нижний слой, содержащий платину на носителе с низким накоплением аммиака, дополнительно содержит по меньшей мере один элемент из золота (Au), иридия (Ir), палладия (Pd), родия (Rh), рутения (Ru) или серебра (Ag).
10. Катализатор по п. 1, где первый катализатор селективного каталитического восстановления (SCR) является Cu-SCR катализатором, содержащим медь и молекулярное сито, или Fe-SCR катализатором, содержащим железо и молекулярное сито.
11. Катализатор по п. 10, где молекулярное сито является алюмосиликатом, алюмофосфатом (AlPO), силикоалюмофосфатом (SAPO) или их смесями.
12. Катализатор по п. 10, где молекулярное сито выбрано из группы типов каркасной структуры, состоящей из ACO, AEI, AEN, AFN, AFT, AFX, ANA, APC, APD, ATT, BEA, CDO, CHA, DDR, DFT, EAB, EDI, EPI, ERI, FER, GIS, GOO, IHW, ITE, ITW, LEV, KFI, MER, MFI, MON, NSI, OWE, PAU, PHI, RHO, RTH, SAT, SAV, SIV, THO, TSC, UEI, UFI, VNI, YUG и ZON, и их смесей и/или сростков.
13. Катализатор по п. 10, где молекулярное сито выбрано из группы типов каркасной структуры, состоящей из AEI, AFX, BEA, CHA, DDR, ERI, FER, ITE, KFI, LEV, MFI и SFW, и их смесей и/или сростков.
14. Катализатор по п. 2, где платина присутствует в по меньшей мере одном интервале из (a) 0,01-0,3 масс.%, (b) 0,03-0,2 масс.%, (c) 0,05-0,17 масс.% и (d) 0,07-0,15 масс.%, включительно, по отношению к сумме «масса носителя платины + масса платины + масса первого катализатора селективного каталитического восстановления (SCR) в смеси».
15. Катализатор по п. 3, где платина присутствует в количестве от 0,1 масс.% до 2 масс.%, включительно, предпочтительно от 0,1 до 1 масс.%, включительно, более предпочтительно от 0,1 масс.% до 0,5 масс.%, включительно, по отношению к массе слоя.
16. Катализатор по п. 2, дополнительно содержащий второй катализатор селективного каталитического восстановления (SCR), где второй катализатор селективного каталитического восстановления (SCR) расположен рядом со смесью платины на носителе с низким накоплением аммиака с первым катализатором селективного каталитического восстановления (SCR) и по меньшей мере частично покрывает смесь платины на носителе с низким накоплением аммиака и первого катализатора селективного каталитического восстановления (SCR).
17. Катализатор по п. 16, где второй катализатор селективного каталитического восстановления (SCR) содержит неблагородный металл, оксид неблагородного металла, благородный металл, молекулярное сито, металлзамещенное молекулярное сито, смешанный оксид или их смесь.
18. Катализатор по п. 17, где неблагородный металл выбран из группы, состоящей из ванадия (V), молибдена (Mo), вольфрама (W), хрома (Cr), церия (Ce), марганца (Mn), железа (Fe), кобальта (Co), никеля (Ni) и меди (Cu), и их смесей.
19. Катализатор по п. 18, дополнительно содержащий по меньшей мере один промотор на основе неблагородного металла.
20. Катализатор по п. 19, где промотором на основе неблагородного металла является Nb.
21. Катализатор по п. 17, где молекулярное сито или металлзамещенное молекулярное сито является молекулярным ситом с малым, средним или большим размером пор или же их смесью.
22. Катализатор по п. 17, где второй катализатор селективного каталитического восстановления (SCR) содержит молекулярное сито с малым размером пор, выбранное из группы, состоящей из алюмосиликатных молекулярных сит, металлзамещенных алюмосиликатных молекулярных сит, алюмофосфатных (AlPO) молекулярных сит, металлзамещенных алюмофосфатных молекулярных сит (MeAlPO), силикоалюмофосфатных (SAPO) молекулярных сит и металлзамещенных силикоалюмофосфатных молекулярных сит (MeAPSO), и их смесей.
23. Катализатор по п. 18, где второй катализатор селективного каталитического восстановления (SCR) содержит молекулярное сито с малым размером пор, выбранное из группы типов каркасной структуры, состоящей из ACO, AEI, AEN, AFN, AFT, AFX, ANA, APC, APD, ATT, CDO, CHA, DDR, DFT, EAB, EDI, EPI, ERI, GIS, GOO, IHW, ITE, ITW, LEV, KFI, MER, MON, NSI, OWE, PAU, PHI, RHO, RTH, SAT, SAV, SIV, THO, TSC, UEI, UFI, VNI, YUG и ZON, и их смесей и/или сростков.
24. Катализатор по п. 18, где второй катализатор селективного каталитического восстановления (SCR) содержит молекулярное сито с малым размером пор выбранное из группы типов каркасной структуры, состоящей из CHA, LEV, AEI, AFX, ERI, SFW, KFI, DDR и ITE.
25. Катализатор по п. 18, где второй катализатор селективного каталитического восстановления (SCR) содержит молекулярное сито со средним размером пор, выбранное из группы типов каркасной структуры, состоящей из AEL, AFO, AHT, BOF, BOZ, CGF, CGS, CHI, DAC, EUO, FER, HEU, IMF, ITH, ITR, JRY, JSR, JST, LAU, LOV, MEL, MFI, MFS, MRE, MTT, MVY, MWW, NAB, NAT, NES, OBW, PAR, PCR, PON, PUN, RRO, RSN, SFF, SFG, STF, STI, STT, STW, SVR, SZR, TER, TON, TUN, UOS, VSV, WEI и WEN, и их смесей и/или сростков.
26. Катализатор по п. 18, где второй катализатор селективного каталитического восстановления (SCR) содержит молекулярное сито с большим размером пор, выбранное из группы типов каркасной структуры, состоящей из AFI, AFR, AFS, AFY, ASV, ATO, ATS, BEA, BEC, BOG, BPH, BSV, CAN, CON, CZP, DFO, EMT, EON, EZT, FAU, GME, GON, IFR, ISV, ITG, IWR, IWS, IWV, IWW, JSR, LTF, LTL, MAZ, MEI, MOR, MOZ, MSE, MTW, NPO, OFF, OKO, OSI, RON, RWY, SAF, SAO, SBE, SBS, SBT, SEW, SFE, SFO, SFS, SFV, SOF, SOS, STO, SSF, SSY, USI, UWY и VET, и их смесей и/или сростков.
27. Катализатор по п. 16, где второй катализатор селективного каталитического восстановления (SCR) полностью покрывает смесь платины на носителе с низким накоплением аммиака с первым катализатором селективного каталитического восстановления (SCR).
2
28. Катализатор по п. 16, где второй катализатор селективного каталитического восстановления (SCR) является Cu-SCR катализатором, содержащим медь и молекулярное сито, Fe-SCR катализатором, содержащим железо и молекулярное сито, катализатором на основе ванадия, промотированным Ce-Zr или промотированным MnO.
29. Катализатор по п. 16, дополнительно содержащий третий катализатор селективного каталитического восстановления (SCR), где третий катализатор селективного каталитического восстановления (SCR) расположен рядом со смесью платины на носителе с низким накоплением аммиака с первым катализатором селективного каталитического восстановления (SCR), и смесь платины на носителе с низким накоплением аммиака с первым катализатором селективного каталитического восстановления (SCR) по меньшей мере частично покрывает третий катализатор селективного каталитического восстановления (SCR).
30. Катализатор по п. 29, где третий катализатор селективного каталитического восстановления (SCR) является неблагородным металлом, оксидом неблагородного металла, благородным металлом, молекулярным ситом, металлзамещенным молекулярным ситом или их смесью.
31. Катализатор по п. 30, где неблагородный металл выбран из группы, состоящей из ванадия (V), молибдена (Mo), вольфрама (W), хрома (Cr), церия (Ce), марганца (Mn), железа (Fe), кобальта (Co), никеля (Ni) и меди (Cu), и их смесей.
32. Катализатор по п. 30, дополнительно содержащий по меньшей мере один промотор на основе неблагородного металла.
33. Катализатор по п. 30, где молекулярное сито или металлзамещенное молекулярное сито является молекулярным ситом с малым, средним или большим размером пор или же их смесью.
34. Катализатор по п. 30, где третий катализатор селективного каталитического восстановления (SCR) содержит молекулярное сито с малым размером пор, выбранное из группы, состоящей из алюмосиликатных молекулярных сит, металлзамещенных алюмосиликатных молекулярных сит, алюмофосфатных (AlPO) молекулярных сит, металлзамещенных алюмофосфатных молекулярных сит (MeAlPO), силикоалюмофосфатных (SAPO) молекулярных сит и металлзамещенных силикоалюмофосфатных молекулярных сит (MeAPSO), и их смесей.
35. Катализатор по п. 30, где третий катализатор селективного каталитического восстановления (SCR) содержит молекулярное сито с малым размером пор, выбранное из группы типов каркасной структуры, состоящей из ACO, AEI, AEN, AFN, AFT, AFX, ANA, APC, APD, ATT, CDO, CHA, DDR, DFT, EAB, EDI, EPI, ERI, GIS, GOO, IHW, ITE, ITW, LEV, KFI, MER, MON, NSI, OWE, PAU, PHI, RHO, RTH, SAT, SAV, SIV, THO, TSC, UEI, UFI, VNI, YUG и ZON, и их смесей и/или сростков.
36. Катализатор по п. 30, где третий катализатор селективного каталитического восстановления (SCR) содержит молекулярное сито с малым размером пор выбранное из группы типов каркасной структуры, состоящей из CHA, LEV, AEI, AFX, ERI, SFW, KFI, DDR и ITE.
37. Катализатор по п. 30, где третий катализатор селективного каталитического восстановления (SCR) содержит молекулярное сито со средним размером пор, выбранное из группы типов каркасной структуры, состоящей из AEL, AFO, AHT, BOF, BOZ, CGF, CGS, CHI, DAC, EUO, FER, HEU, IMF, ITH, ITR, JRY, JSR, JST, LAU, LOV, MEL, MFI, MFS, MRE, MTT, MVY, MWW, NAB, NAT, NES, OBW, PAR, PCR, PON, PUN, RRO, RSN, SFF, SFG, STF, STI, STT, STW, SVR, SZR, TER, TON, TUN, UOS, VSV, WEI и WEN, и их смесей и/или сростков.
38. Катализатор по п. 30, где третий катализатор селективного каталитического восстановления (SCR) содержит молекулярное сито с большим размером пор, выбранное из группы типов каркасной структуры, состоящей из AFI, AFR, AFS, AFY, ASV, ATO, ATS, BEA, BEC, BOG, BPH, BSV, CAN, CON, CZP, DFO, EMT, EON, EZT, FAU, GME, GON, IFR, ISV, ITG, IWR, IWS, IWV, IWW, JSR, LTF, LTL, MAZ, MEI, MOR, MOZ, MSE, MTW, NPO, OFF, OKO, OSI, RON, RWY, SAF, SAO, SBE, SBS, SBT, SEW, SFE, SFO, SFS, SFV, SOF, SOS, STO, SSF, SSY, USI, UWY и VET, и их смесей и/или сростков.
2
39. Катализатор по п. 30, где третий катализатор селективного каталитического восстановления (SCR) является Cu-SCR катализатором, содержащим медь и молекулярное сито, Fe-SCR катализатором, содержащим железо и молекулярное сито, катализатором на основе ванадия, промотированным Ce-Zr или промотированным MnO.
2
3
40. Катализатор по п. 1, где катализатор обеспечивает улучшение в выходе N от аммиака при температуре от примерно 250°C до примерно 350°C по сравнению с катализатором, содержащим сравнимый состав, в котором первый катализатор селективного каталитического восстановления (SCR) присутствует в качестве первого слоя, и нанесенная платина присутствует во втором слое, и газ, содержащий NH, проходит через первый слой перед прохождением через второй слой.
2
3
41. Катализатор по п. 2, где катализатор обеспечивает улучшение в выходе N от аммиака при температуре от примерно 250°C до примерно 350°C по сравнению с катализатором, содержащим сравнимый состав, в котором первый катализатор селективного каталитического восстановления (SCR) присутствует в качестве первого слоя, и нанесенная платина присутствует во втором слое, и газ, содержащий NH, проходит через первый слой перед прохождением через второй слой.
2
3
42. Катализатор по п. 3, где катализатор обеспечивает улучшение в выходе N от аммиака при температуре от примерно 250°C до примерно 350°C по сравнению с катализатором, содержащим сравнимый состав, в котором первый катализатор селективного каталитического восстановления (SCR) присутствует в качестве первого слоя, и нанесенная платина присутствует во втором слое, и газ, содержащий NH, проходит через первый слой перед прохождением через второй слой.
2
х
3
43. Катализатор по п. 14, где катализатор обеспечивает по меньшей мере один эффект из (a) улучшения в выходе N от аммиака при температуре от примерно 350°C до примерно 450°C и (b) уменьшения образования NO при температуре от примерно 350°C до примерно 450°C, по сравнению с катализатором, содержащим сравнимый состав, в котором первый катализатор селективного каталитического восстановления (SCR) присутствует в качестве первого слоя, и нанесенная платина присутствует во втором слое, и газ, содержащий NH, проходит через первый слой перед прохождением через второй слой.
2
х
3
44. Катализатор по п. 27, где катализатор обеспечивает по меньшей мере один эффект из (a) улучшения в выходе N от аммиака при температуре от примерно 350°C до примерно 450°C и (b) уменьшения образования NO при температуре от примерно 350°C до примерно 450°C, по сравнению с катализатором, содержащим сравнимый состав, в котором первый катализатор селективного каталитического восстановления (SCR) присутствует в качестве первого слоя, и нанесенная платина присутствует во втором слое, и газ, содержащий NH, проходит через первый слой перед прохождением через второй слой.
2
х
3
45. Катализатор по п. 29, где катализатор обеспечивает по меньшей мере один эффект из (a) улучшения в выходе N от аммиака при температуре от примерно 350°C до примерно 450°C и (b) уменьшения образования NO при температуре от примерно 350°C до примерно 450°C, по сравнению с катализатором, содержащим сравнимый состав, в котором первый катализатор селективного каталитического восстановления (SCR) присутствует в качестве первого слоя, и нанесенная платина присутствует во втором слое, и газ, содержащий NH, проходит через первый слой перед прохождением через второй слой.
2
3
3
46. Катализатор по п. 1, где катализатор обеспечивает уменьшенное образование NO от NH по сравнению с катализатором, содержащим сравнимый состав, в котором первый катализатор селективного каталитического восстановления (SCR) присутствует в качестве первого слоя, и нанесенная платина присутствует во втором слое, и газ, содержащий NH, проходит через первый слой перед прохождением через второй слой.
47. Изделие, содержащее катализатор по п. 1, основу, впускное отверстие и выпускное отверстие.
48. Изделие по п. 47, где основой является кордиерит, высокопористый кордиерит, металлическая основа, экструдированный SCR, фильтр с проточными стенками, фильтр или фильтр селективного каталитического восстановления (SCRF).
49. Изделие, содержащее катализатор по п. 14, основу, впускное отверстие и выпускное отверстие.
50. Изделие по п. 49, где основой является кордиерит, высокопористый кордиерит, металлическая основа, экструдированный SCR, фильтр с проточными стенками, фильтр или фильтр селективного каталитического восстановления (SCRF).
51. Изделие по п. 49, где второй катализатор селективного каталитического восстановления (SCR) расположен на впускной стороне катализатора, содержащего смесь платины на носителе с низким накоплением аммиака с первым катализатором селективного каталитического восстановления (SCR).
52. Изделие по п. 49, где второй катализатор селективного каталитического восстановления (SCR) расположен на выпускной стороне катализатора, содержащего смесь платины на носителе с низким накоплением аммиака с первым катализатором селективного каталитического восстановления (SCR).
53. Изделие, содержащее катализатор по п. 29, основу, впускное отверстие и выпускное отверстие, где третий катализатор селективного каталитического восстановления (SCR) расположен на впускной стороне катализатора, содержащего смесь платины на носителе с низким накоплением аммиака с первым катализатором селективного каталитического восстановления (SCR).
54. Изделие по п. 51, где основой является кордиерит, высокопористый кордиерит, металлическая основа, экструдированный SCR, фильтр с проточными стенками, фильтр или фильтр селективного каталитического восстановления (SCRF).
55. Изделие по п. 52, где основой является кордиерит, высокопористый кордиерит, металлическая основа, экструдированный SCR, фильтр с проточными стенками, фильтр или фильтр селективного каталитического восстановления (SCRF).
3
56. Система выпуска отработавших газов, содержащая катализатор по п. 1 и средство для образования NH в выхлопных газах.
3
57. Система выпуска отработавших газов, содержащая катализатор по п. 16 и средство для образования NH в выхлопных газах.
3
58. Система выпуска отработавших газов, содержащая катализатор по п. 29 и средство для образования NH в выхлопных газах.
59. Способ изготовления катализатора по п. 2, данный способ включает смешивание катализатора, содержащего смесь платины на носителе с низким накоплением аммиака, с первым катализатором селективного каталитического восстановления (SCR).
2
60. Способ улучшения выхода N от аммиака в выхлопных газах при температуре от примерно 250°C до примерно 350°C, включающий осуществление контакта выхлопных газов, содержащих аммиак, с катализатором по п. 1.
3
61. Способ по п. 60, где улучшение в выходе составляет от примерно 5% до примерно 10% по сравнению с катализатором, содержащим сравнимый состав, в котором первый катализатор селективного каталитического восстановления (SCR) присутствует в качестве первого слоя, и платина на носителе, который накапливает аммиак, присутствует во втором слое, и газ, содержащий NH, проходит через первый слой перед прохождением через второй слой.
2
62. Способ улучшения выхода N от аммиака в выхлопных газах при температуре от примерно 250°C до примерно 350°C, включающий осуществление контакта выхлопных газов, содержащих аммиак, с катализатором по п. 12.
3
63. Способ по п. 62, где улучшение в выходе составляет от примерно 10% до примерно 20% по сравнению с катализатором, содержащим сравнимый состав, в котором первый катализатор селективного каталитического восстановления (SCR) присутствует в качестве первого слоя, и платина на носителе, который накапливает аммиак, присутствует во втором слое, и газ, содержащий NH, проходит через первый слой перед прохождением через второй слой.
2
64. Способ улучшения выхода N от аммиака в выхлопных газах при температуре от примерно 250°C до примерно 350°C, включающий осуществление контакта выхлопных газов, содержащих аммиак, с катализатором по п. 25.
3
65. Способ по п. 64, где улучшение в выходе составляет от примерно 10% до примерно 20% по сравнению с катализатором, содержащим сравнимый состав, в котором первый катализатор селективного каталитического восстановления (SCR) присутствует в качестве первого слоя, и платина на носителе, который накапливает аммиак, присутствует во втором слое, и газ, содержащий NH, проходит через первый слой перед прохождением через второй слой.
2
3
66. Способ уменьшения образования NO из NH в выхлопных газах, включающий осуществление контакта выхлопных газов, содержащих аммиак, с катализатором по п. 1.
2
3
67. Способ по п. 66, где уменьшение образования NO составляет от примерно 20% до примерно 40% по сравнению с катализатором, содержащим сравнимый состав, в котором первый катализатор селективного каталитического восстановления (SCR) присутствует в качестве первого слоя, и платина на носителе, который накапливает аммиак, присутствует во втором слое, и газ, содержащий NH, проходит через первый слой перед прохождением через второй слой.
2
3
68. Способ уменьшения образования NO из NH в выхлопных газах, данный способ включающий осуществление контакта выхлопных газов, содержащих аммиак, с катализатором по п. 12.
2
3
69. Способ по п. 68, где уменьшение образования NO составляет от примерно 50% до примерно 80% по сравнению с катализатором, содержащим сравнимый состав, в котором первый катализатор селективного каталитического восстановления (SCR) присутствует в качестве первого слоя, и платина на носителе, который накапливает аммиак, присутствует во втором слое, и газ, содержащий NH, проходит через первый слой перед прохождением через второй слой.
2
3
70. Способ уменьшения образования NO из NH в выхлопных газах, включающий осуществление контакта выхлопных газов, содержащих аммиак, с катализатором по п. 25.
2
3
71. Способ по п. 70, где уменьшение образования NO составляет от примерно 50% до примерно 80% по сравнению с катализатором, содержащим сравнимый состав, в котором первый катализатор селективного каталитического восстановления (SCR) присутствует в качестве первого слоя, и платина на носителе, который накапливает аммиак, присутствует во втором слое, и газ, содержащий NH, проходит через первый слой перед прохождением через второй слой.